(57)【特許請求の範囲】
【請求項１】
円錐状摺動面が互いに対向するように配設されてなる１対の円盤状回転体からなり、該１対の円盤状回転体の間に形成されるＶ溝に伝動ベルトが巻き掛けられるプーリであって、
少なくとも、前記Ｖ溝において前記伝動ベルトが接触する前記円錐状摺動面に、Ｃｒ2Ｏ3およびＴｉＯ2から選択される１以上の酸化物系セラミック材料を、９０質量％以上含有する溶射膜が被覆されてなり、
前記溶射膜表面が気孔を有し、
前記気孔の前記溶射膜表面における面積率（気孔の投影面積の合計／溶射膜表面の面積）が、１〜１２％であり、
前記溶射膜表面側のマイクロビッカース硬さが、Ｈｖ４００以上であることを特徴とする湿式ベルト式無段変速機に用いられるプーリ。
【請求項２】
前記溶射膜の表面粗さが、プラトー部の突出山部高さ（Ｒｐｋ値）で、０．１４μｍ以下であることを特徴とする請求項１に記載のプーリ。
【請求項３】
少なくとも、請求項１又は請求項２に記載のプーリを具備することを特徴とする湿式ベルト式無段変速機。
【発明の詳細な説明】
【技術分野】
【０００１】
本発明は、自動車や産業機械等の動力伝達装置に適用されるプーリ、ブロック、伝動ベルト、およびこれらを備えた湿式ベルト式無段変速機に関する。
【背景技術】
【０００２】
湿式ベルト式無段変速機（以下、単に「ＣＶＴ」ということがある）とは、有効径が可変な１対のプーリに巻き掛けられた伝動ベルトを介して動力を伝達する装置であり、自動車や産業機械等の動力伝達装置として使用されている。このＣＶＴに使用されるプーリは、例えば、回転軸に対して固定された円盤状の固定回転体とその固定回転体に対して軸心方向の移動可能に設けられた可動回転体とから構成され、固定回転体と可動回転体との間の距離、すなわちＶ溝幅を変化させることにより、有効径を自在に設定することができる。
【０００３】
ベルト式のＣＶＴは、プーリシーブ面（円錐状摺動面であり、伝動ベルトのブロックとの接触面）と伝動ベルトを構成するブロック端面との間の摩擦力によって、駆動トルクを伝達する構造となっている。潤滑油が用いられる湿式のＣＶＴの摩擦状態では、すべり速度の増加に伴い、プーリと伝動ベルトとの間の油膜厚さが増大し、μ値（摩擦係数）が低下する。そのため、湿式のＣＶＴでは、回転数の増大もしくは伝達トルクの増大に伴い、接触面のすべり速度が増大して、伝達トルク容量が低下することが課題となっている。
運転条件によらない安定した伝達トルク特性を得るため、プーリと伝動ベルトとの間のμ特性には、すべり速度（ｖ）依存性が少ない特性（高すべり速度域におけるμ値低下の抑制）が求められている。さらに、長期の使用に渡って安定したμ特性を得るためには、プーリおよびブロックの両者とも、高い耐摩耗性を確保することが必須となる。
また、プーリとブロックと間の摩擦力が駆動トルクに比べて小さいと、両者に大きなすべりが生じ、伝達効率の低下または伝達不能につながる。従って、エンジン出力の向上などによって、ＣＶＴユニットが伝達可能なトルクの限界値（すなわち、伝達トルク容量）を更に向上させることが求められている。
【０００４】
湿式ＣＶＴ用のプーリおよびブロック（または伝動ベルト）に関する従来技術として、以下のようなものが知られている。
まず、ブロック端面および／またはプーリシーブ面に、ダイヤモンドを中心とするＩＶ族またはIII〜Ｖ族化合物のような共有結合性絶縁体、または、III〜Ｖａ族の炭化
物、ホウ化物、窒化物などの共有性金属化合物（アルミナ、窒化チタン、炭化チタン、炭化クロム、炭化タングステン等の金属の炭化物、窒化物、酸化物、ホウ化物を指す）を、被覆したことを特徴とするＣＶＴが知られている（例えば、特許文献１参照）。
【０００５】
しかし、当該ＣＶＴでは、ブロック端面やプーリシーブ面の形状からの最適化がなされておらず、相手材攻撃性が増大するという問題がある。また、μ特性からの処理材料の最適化もなされておらず、必ずしも所望の安定したμ特性および高いμ特性が得られない。
【０００６】
ブロック端面およびプーリシーブ面にショットブラスト処理を施して、十点平均粗さ２０μｍ以上の微細凹凸を形成し、その凸部にラッピング加工を施して、平坦面面積率を２０〜５０％としたＣＶＴが知られている。かかるＣＶＴでは、良好な耐摩耗性および高い摩擦係数を実現できるとされている（例えば、特許文献２参照）。
【０００７】
また、プリシーブ面の表面硬さをマイクロビッカース硬さで８５０Ｈｖ以上とし、表面粗さ（算術平均粗さＲａ）を０．１μｍ〜０．５μｍとした耐摩耗性に優れたプーリとし、さらに、この表面粗さを最大高さＲｙ（＝現行のＲｚに相当）で０．６〜２．５μｍとしたものが知られている（例えば、特許文献３参照）
【０００８】
さらに、Ｌｏｗ側変速比で用いられる領域に摩擦係数および耐摩耗性が他の領域よりも高くなるように表面処理が施されたプーリを用いたＣＶＴが知られている。この表面処理には、ショットピーニング、ＷＰＣ処理、ウォータジェットピーニング、メッキ、コーティング、研磨加工、熱処理のうちの少なくとも１つが使用される（例えば、特許文献４参照）。
【０００９】
その他にも、ブロック端面にショットピーニング処理を施し、表面粗さ（Ｒｚ  ＪＩＳ）を３〜１０μｍとすることによって、良好な耐摩耗性および高いμ特性を有するベルトを用いたＣＶＴが知られている（例えば、特許文献５参照）。
【００１０】
これらのＣＶＴ等（特許文献２〜５）では、プーリシーブ面あるいはブロック端面へのショットピーニング処理、ショットブラスト処理により最表面に凹凸を形成し、油膜を切り易くすることによって、高いμ特性を得ている。
しかしながら、加工による凹凸形状は、摩耗によってその形状が維持できなくなり、長期の使用に渡って高いμ特性を維持することができない。また、ショットピーニング処理もしくはショットブラスト処理を用いる場合には、被処理部材にセラミックなどの硬質材を用いることは困難となるため、材質によるμ特性の最適化が図れない。
【００１１】
以上から、既述のような従来技術では、μ−ｖ特性の観点からの最適化が十分になされているとはいえない。従って、従来技術以上の運転条件に依存しない安定した高いμ特性、ならびに優れた耐摩耗性を有するプーリ等は、未だ実現されているとはいえず、当該プーリ等の開発が、解決すべき大きな課題となっている。
【特許文献１】特開昭６１−１７１９４６号公報
【特許文献２】特開平５−１０４０５号公報
【特許文献３】特開２０００−１３０５２７号公報
【特許文献４】特開２００１−６５６５１号公報
【特許文献５】特開平５−１５７１４６号公報
【発明の開示】
【発明が解決しようとする課題】
【００１２】
以上から、本発明は、上記従来の課題を解決することを目的とする。すわなち、本発明は、プーリとベルト（ブロック）との間の接触部において、すべり速度（ｖ）依存性の少ないμ特性（平坦なμ−ｖ特性）を有し、運転条件に依存せずにＣＶＴユニットの伝達トルク特性を安定化できると共に、高すべり速度域においても高いμ特性を有するプーリ、湿式ベルト式無段変速機を提供することを目的とする。
【課題を解決するための手段】
【００１３】
上記目的を達成すべく鋭意検討した結果、本発明者らは、下記本発明のプーリ、湿式ベルト式無段変速機により当該目的を達成できることを見出した。
すなわち、本発明のプーリは、円錐状摺動面が互いに対向するように配設されてなる１対の円盤状回転体からなり、該１対の円盤状回転体の間に形成されるＶ溝に伝動ベルトが巻き掛けられる、湿式ベルト式無段変速機に用いられるプーリであって、
少なくとも、前記Ｖ溝において前記伝動ベルトが接触する前記円錐状摺動面に、Ｃｒ2Ｏ3およびＴｉＯ2から選択される１以上の酸化物系セラミック材料を、９０質量％以上含有する溶射膜が被覆されてなり、
前記溶射膜表面が気孔を有し、
前記気孔の前記溶射膜表面における面積率（気孔の投影面積の合計／溶射膜表面の面積）が、１〜１２％であり、
前記溶射膜表面側のマイクロビッカース硬さが、Ｈｖ４００以上であることを特徴とする。
【００１４】
本発明のプーリでは、溶射膜表面の気孔、すなわち凹部が油膜を切るため、高すべり速度条件においても固体接触を良好に維持することができる。その結果、μ値低下を抑制することが可能となる。これによって、すべり速度依存性の少ない安定したμ特性が得られるとともに、高すべり速度条件において、高いμ値を確保することができる。
また、本発明では、上記油膜を効率よく切ることを考慮し、当該気孔の溶射膜表面における面積率を１〜１２％とする。
さらに、本発明では、溶射膜表面側のマイクロビッカース硬さをＨｖ４００以上とし、耐焼付き性および耐摩耗性を十分に確保している。
【００１５】
本発明のプーリは、前記溶射膜の表面粗さが、プラトー部の突出山部高さ（Ｒｐｋ値）で、０．３μｍ以下であることが好ましく、本発明では０．１４μｍ以下とする。
Ｒｐｋ値を０．３μｍ以下とすることで、相手材への過度な掘り起こしが生じないようにし、相手部材への攻撃性を低減させることができる。その結果、伝達トルク特性の安定化をより良好に実現させることができる。
【００１６】
本発明のプーリは、前記溶射膜が、Ｃｒ2Ｏ3及びＴｉＯ2からなる群から選択される１以上の酸化物系セラミック材料を９０質量％以上含有する。
溶射膜として上記所定量の酸化物系セラミック材料を含有させることで、より高いμ特性を実現することができる。
【００２２】
また、本発明の湿式ベルト式無段変速機は、少なくとも、既述の本発明のプーリを具備することを特徴とする。
当該湿式ベルト式無段変速機は、本発明のプーリを使用しているので、すべり速度（ｖ）依存性の少ないμ特性（平坦なμ−ｖ特性）を有し、運転条件に依存しない安定した伝達トルク特性を実現できる。さらに、高いμ特性を有しており、より大きな出力トルクを伝達することができる。
【発明の効果】
【００２３】
本発明のプーリ、湿式ベルト式無段変速機によれば、プーリとベルト（ブロック）との間の接触部において、すべり速度（ｖ）依存性の少ないμ特性（平坦なμ−ｖ特性）を発揮し、運転条件に依存せずにＣＶＴユニットの伝達トルク特性を安定化させることができる。さらに、伝達可能な最大トルク値を向上できる。
【発明を実施するための最良の形態】
【００２４】
以下、本発明のプーリ、ブロック、伝動ベルト、湿式ベルト式無段変速機について、詳細に説明する。
【００２５】
〔プーリ〕
本発明のプーリは、円錐状摺動面が互いに対向するように配設されてなる１対の円盤状回転体からなり、湿式のベルト式無段変速機に用いられる。その１対の円盤状回転体は、その一方が軸方向に移動可能となっているため、対抗する円錐状摺動面によってＶ溝が形成される。このＶ溝には、伝動ベルトが巻き掛けられ、湿式ベルト式無段変速機に供される。
【００２６】
本発明では、Ｖ溝の伝動ベルトが接触する円錐状摺動面に溶射膜が被覆されている。当該溶射膜の表面には、細かい気孔が多数形成されている。
一般的に潤滑油が存在する湿式条件で用いられるＣＶＴのプーリ−ベルト間の摩擦状態では、すべり速度（ｖ）の増加に伴い、油膜厚さが増大し、μ値が低下する。しかしながら、円錐状摺動面に気孔が存在する場合には、この気孔による凹部形状が油膜を切る方向に作用し、高すべり速度条件においても固体接触を維持でき、μ低下を抑制できる。これによって、すべり速度依存性の少ない安定したμ特性が得られるとともに、高すべり速度条件において、高いμ値を確保することができる。溶射材では膜内部にも気孔が存在するため、その凹部形状は、機械加工等によって形成した溝形状とは異なり、摩耗によって変化しにくい。
【００２７】
溶射膜の平均膜厚は、摩滅の防止および耐剥離性確保の観点から、１０〜１５００μｍとすることが好ましく、５０〜６００μｍとすることがより好ましい。当該平均膜厚は、切断し、断面の光学顕微鏡により測定することができる。
【００２８】
気孔の溶射膜表面における面積率（気孔の投影面積の合計／溶射膜表面の面積）は、１〜１２％となっている。
面積率を１〜１２％とすることで、この気孔による凹部形状が油膜を切る方向に作用し、油膜が厚くなりやすい高すべり速度条件においても、固体接触がより一層維持し易くなると考えられる。その結果、高すべり速度条件における高いμ値の維持および、すべり速度依存性の少ないμ特性を発揮することができる。
【００２９】
一方で、面積率が１％より少ない場合には、油膜を切る効果が十分には得られず、高すべり速度条件における高いμ値を維持できない。面積率が４０％より高いと、高面圧条件に耐えるための材料強度が確保できず、本発明における面積率は、１〜１２％とする。当該面積率は、触針式、光学式、電子線式等の測定器により測定することができる。
【００３０】
また、溶射膜表面側、すなわち、当該溶射膜表面のマイクロビッカース硬さはＨｖ４００以上である。
ベルト式ＣＶＴの伝動ベルトとプーリとの接触面は、数百ＭＰａ以上の高面圧条件となる。溶射膜に硬さＨｖ４００以上を有する材料を選定することによって、耐焼付き性および耐摩耗性を確保することができる。
当該マイクロビッカース硬さは、Ｈｖ４００以上であることが好ましく、Ｈｖ７００以上であることがより好ましい。
【００３１】
溶射膜の成分としては、上記マイクロビッカース硬さをＨｖ４００以上とすることができれば、特に限定されず、酸化物系セラミックまたは炭化物系セラミックが挙げられる。
酸化物系セラミック溶射膜としては、Ｃｒ2Ｏ3、Ａｌ2Ｏ3、３Ａｌ2Ｏ3・２ＳｉＯ2（ムライト）、ＴｉＯ2、ＺｒＯ2と部分安定化剤（Ｙ2Ｏ3、ＣａＯ、ＭｇＯ、ＣｅＯ2等）との混合物や、ＳｉＯ2、ＭｇＯ、ＣａＯ、ＣｅＯ2等、少なくとも１種が挙げられる。炭化物系セラミックとしては、ＣｒＣ系材（Ｃｒ2Ｃ3およびＣｒＣの少なくとも１種）や、ＷＣ系材（ＷＣおよびＷ2Ｃの少なくとも１種）、ＴｉＣ等が挙げられる。
酸化物系セラミックの中でも、Ｃｒ2Ｏ3、Ａｌ2Ｏ3、３Ａｌ2Ｏ3・２ＳｉＯ2（ムライト）、ＴｉＯ2、ＺｒＯ2と部分安定化剤（Ｙ2Ｏ3、ＣａＯ、ＭｇＯ、ＣｅＯ2等）との混合物、のうち少なくとも１種以上、あるいは、炭化物系セラミックの中でも、ＣｒＣ系材（Ｃｒ2Ｃ3およびＣｒＣの少なくとも１種）を選択することで、より高いμ特性を実現し、伝達トルク容量を増大させることができる。特に、Ｃｒ2Ｏ3溶射材において、最も高いμ値が得られている。
【００３２】
また、酸化物系セラミックや炭化物系セラミックが有効である理由としては、従来ベルト式ＣＶＴに用いられている鉄系材に比べて潤滑油添加剤との吸着性・反応性が少なく、μ値を低下させる境界膜（添加剤吸着膜，無機反応皮膜）が形成されにくいこと、材料自身が物性的に高い境界摩擦係数を有すること、などが考えられる。
酸化物系セラミック溶射膜中については、Ｃｒ2Ｏ3成分が９０質量％以上の割合となることが特に好ましい。また、溶射膜が上記例示した酸化物系セラミック成分は、溶射膜中に９０質量％以上となることが好ましい。
また、炭化物系セラミックを含有する溶射膜については、溶射膜中に上記例示した炭化物セラミック成分が５０質量％以上の割合となることが好ましく、７０質量％以上の割合で含有していることがより好ましい。
【００３３】
例示した酸化物系セラミックまたは炭化物系セラミック以外に溶射膜中に含有できる成分としては、Ｎｉ−Ｃｒ系（ニッケルクロム系）、Ａｌ−Ｓｉ系（アルミニウムシリコン系）、Ｎｉ−Ａｌ（ニッケルアルミニウム系）、Ｃｏ系（コバルト系）、Ｃｕ系（銅系）、Ｆｅ系（鉄系）等の金属が挙げられる。
【００３４】
酸化物系セラミックの溶射材料に関しては、例えば、市販の粉末で以下のものを使用することができる。
Ｃｒ2Ｏ3系溶射膜では、スルザーメテコ社のＣｒ2Ｏ3粉末（ＡＭＤＲＹ６４１７、ＡＭＤＲＹ６４２０）、Ｃｒ2Ｏ3・２ＴｉＯ2粉末（Ｍｅｔｃｏ１０６）、Ｃｒ2Ｏ3・５ＳｉＯ2・３ＴｉＯ2（Ｍｅｔｃｏ１３６Ｆ）等が挙げられる。
Ａｌ2Ｏ3系溶射膜ではスルザーメテコ社のＡｌ2Ｏ3紛未（Ｍｅｔｃｏ１０５ＮＳ）、Ａｌ2Ｏ3・３ＴｉＯ2粉末（Ｍｅｔｃ０１０１ＳＦ）、Ｃｒ2Ｏ3・１３ＴｉＯ2ｅｔＣ０１８０）、Ｃｒ2Ｏ3・４０ＴｉＯ2（Ｍｅｔｃｏ１３１ＶＦ）等が挙げられる。
３Ａｌ2Ｏ3・２ＳｉＯ2（ムライト）系溶射膜では、日本ユテク社の３Ａｌ2Ｏ3・２ＳｉＯ2粉末（＃２５０８１）等が挙げられる。
ＴｉＯ2系溶射膜ではスルザーメテコ社のＴｉＯ2粉末（Ｍｅｔｃｏ１０２）、ＴｉＯ2・４５Ｃｒ2Ｏ3粉末（Ｍｅｔｃｏ１１１）等が挙げられる。
ＺｒＯ2系溶射膜ではスルザーメテコ社のＺｒＯ2・８Ｙ2Ｏ3粉末（Ｍｅｔｃｏ２０４Ｂ−ＮＳ）、ＺｒＯ2・２０Ｙ2Ｏ3粉末（Ｍｅｔｃｏ２０２−ＮＳ）、ＺｒＯ2・１８ＴｉＯ2・８Ｙ2Ｏ3粉末（Ｍｅｔｃｏ１４３）等が挙げられる。
ＣｒＣ系溶射膜では、スルザーメテコ社のＣｒ3Ｃ2・７（Ｎｉ−２０Ｃｒ）紛末（Ｄｉａｍａｌｌｏｙ  ３００５）、Ｃｒ3Ｃ2・２０（Ｎｉ−２０Ｃｒ）粉末（Ｄｉａｍａｌｌｏｙ  ３００７）、Ｃｒ3Ｃ2・２５（Ｎｉ−２０Ｃｒ）粉末（Ｄｉａｍａｌｌｏｙ  ３００４）、ＣｒＣ・３９Ｎｉ・７Ｃ（Ｓｕｌｚｅｒ  Ｍｅｔｃｏ  ５２４１）等が挙げられる。
【００３５】
酸化物系セラミックの溶射方法としては、プラズマ溶射を適用することが好ましい。上記プラズマ溶射処理を施す際には、基材との密着性を確保するために、Ｎｉ−２０Ｃｒ等の金属系溶射膜を中間層として形成することが好ましい。
プラズマ溶射の処理に際しては、十分に粉末を溶融させるため、用いる溶射装置によって、溶射距離および装置出力等の条件を最適化することが重要となる。
【００３６】
炭化物系セラミックであるＣｒＣ系材の溶射方法としては、超高速フレーム（ＨＶＯＦ）溶射が好ましい。ＨＶＯＦ溶射では、基材との密着性が確保しやすいため、中間層は特に必要とはならない。
ＨＶＯＦ溶射処理に際しては、十分に溶射粉末を溶融できるよう、用いる装置によって、溶射距離等の条件を最適化することが重要である。
【００３７】
本発明では、溶射膜の表面粗さは、プラトー部の突出山部高さ（Ｒｐｋ値：「ＪＩＳ  Ｂ  ０６７１」）で、０．６μｍ以下であることが好ましい。突出山部高さＲｐｋ値によって表される表面凸部の粗さを０．６μｍ以下とすることによって、硬質な酸化物系セラミックおよび炭化物系セラミックを主体としているにもかかわらず、相手材への攻撃性を抑制することができる。一方、気孔凹部が相手材とは接することは少なく、凹部形状の相手材攻撃性に及ぼす影響は少ない。したがって、気孔が多く存在する材料については、相手材攻撃性を少なくするために、凹凸全般の形状を表す一般的な表面粗さ（例えば、算術平均粗さＲａ、十点平均粗さＲｚＪＩＳ、最大高さ粗さＲｚなど）を小さくする必要はない。
Ｒｐｋ値は０．１μｍ以下とすることがより好ましい。
【００３８】
なお、プーリの材質としては、鉄系、アルミ系、チタン系、マグネシウム系等の金属を用いることができ、重量およびコストを考慮すると鉄系およびアルミ系が特に好ましい。なお、後述するブロックの材質としても、上記材料から適宜選択することができるが、強度確保およびコストを考慮すると、鉄系が特に好ましい。
また、中間層や溶射膜を形成する前に、下地処理としてショットブラスト処理等の粗面化加工を施してもよい。
【００３９】
〔ブロック、伝動ベルト〕
本発明のブロックは、プーリのＶ溝に巻き掛けられる伝動ベルトに供される。そして、プーリのＶ溝と接触する表面に、本発明のプーリに設けられている溶射膜が形成されている点で共通する。従って、本発明のプーリと同様の作用効果を奏することができる。
さらに、本発明の伝動ベルトは、少なくとも、ブロックと該ブロックを支持する無端状のフープとを具備する伝動ベルトであって、当該ブロックとして、既述の本発明のブロックを使用している。
【００４０】
本発明のブロックおよび伝動ベルトについて、具体的に説明する。
図２（Ａ）および（Ｂ）に詳しく示すように、伝動ベルト１２４は、突起１３４を備えて互いに重ねられた状態で長手方向に連ねられた鋼製のベルトブロック１３５と、それら伝動ブロック１３５を支持するためにベルトブロック１３５の切欠１３５ａ内に位置させられた無端状の２本のフープ１３６とから構成されている。
【００４１】
ベルトブロック１３５の側面には、溶射膜１３８が設けられている。当該溶射膜１３８には、本発明のプーリに設けられた溶射膜と同様に、その表面に気孔が形成されている。従って、従来から使用されているプーリのＶ溝に巻き掛けられて使用されても、すべり速度（ｖ）依存性の少ないμ特性（平坦なμ−ｖ特性）を有し、運転条件に依存せずにＣＶＴユニットの伝達トルク特性を安定化できる。
なお、溶射膜１３８について、その膜厚や気孔の面積率等の条件は、プーリの場合と同様である。
【００４２】
〔湿式ベルト式無段変速機〕
本発明の湿式ベルト式無段変速機は、既述の本発明のプーリまたは本発明の伝動ベルトを具備し、その他の構成については、従来公知の構成を採用することができる。以下、具体的に説明する。
【００４３】
図１に、本発明の一態様として、車両用の湿式ベルト式無段変速機のプーリ部の概略を示す。このＣＶＴは、図示しない原動機にトルクコンバータなどを介して連結された状態で軸受を介してハウジングにより回転可能に支持された入力軸１４と、その入力軸１４に対して平行をなし、図示しない駆動輪と減速機や差動歯車装置などを介して作動的に連結された状態で軸受を介してハウジングにより回転可能に支持された出力軸１８と、それら入力軸１４および出力軸１８に設けられた有効径が可変な入力側可変プーリ２０および出力側可変プーリ２２と、動力を伝達するためにそれら入力側可変プーリ２０および出力側可変プーリ２２に巻き掛けられた伝動ベルト２４とを備えている。
【００４４】
入力側可変プーリ２０は、入力軸１４に固定された円盤状の固定回転体（固定シーブ）２６と、この固定回転体２６に対向した状態で入力軸１４に軸心まわりの相対回転不能かつ軸心方向の移動可能に設けられた円盤状の可動回転体（可動シーブ）２８と、その可動回転体２８に推力を付与するために入力軸１４に設けられた油圧アクチュエータ（不図示）とを備えている。
【００４５】
同様に、出力側可変プーリ２２は、出力軸１８に固定された固定回転体３２と、この固定回転体３２に対向した状態で出力軸１８に軸心まわりの相対回転不能かつ軸心方向の移動可能に設けられた可動回転体３４と、その可動回転体３４に推力を付与するために出力軸１８に設けられた油圧アクチュエータ（不図示）とを備えている。
【００４６】
上記入力側可変プーリ２０の固定回転体２６と可動回転体２８との間には、それら固定回転体２６と可動回転体２８との対向面である摺動面４０が円錐状とされて、伝動ベルト２４が巻き掛けられるためにＶ字状を成すＶ溝４２が形成されている。
【００４７】
入力側の油圧アクチュエータは、可動回転体２８の背面に固定された円筒状の可動部材と、その内周側に油密に摺動可能に嵌合された状態で入力軸１４に固定された円盤状の固定部材と、それら可動部材と固定部材との間に形成された容積が可変の油室とからなり、入力軸１４を縦通し且つ可動回転体２８を径方向に嵌通した油路５０を介して作動油が流入あるいは流出させられることにより、入力側可変プーリ２０の有効径すなわちＣＶＴの変速比γ（＝入力軸回転速度／出力軸回転速度）が変化させられるようになっている。上記固定部材および可動部材は、油圧アクチュエータの構成部材に対応している。
【００４８】
同様に、上記出力側可変プーリ２２の固定回転体３２と可動回転体３４との間には、それら固定回転体３２と可動回転体３４の対向面である摺動面５２が円錐状とされることにより、前記伝動ベルト２４が巻き掛けられるためにＶ字状を成すＶ溝５４が形成されている。その他の構成も入力側可変プーリ２０の場合と同様である。
【００４９】
ここで、本発明のプーリを湿式ベルト式無段変速機に適用する場合は、図１に示すように、それぞれの摺動面（円錐状摺動面）４０，５２に、本発明に係る溶射膜６０が形成されてなる。
なお、伝動ベルトのブロックに既述の本発明のブロックを使用する場合は、上記摺動面４０，５２に溶射膜を形成する必要はない。但し、伝動ベルトのブロックとプーリ側の両方に溶射をしてもかまわない。
【００５０】
以上のような本発明の湿式ベルト式無段変速機は、本発明のプーリまたは本発明の伝動ベルトを使用しているので、すべり速度（ｖ）依存性の少ないμ特性（平坦なμ−ｖ特性）を有し、運転条件に依存せずにＣＶＴユニットの伝達トルク特性を安定化できる。
【実施例】
【００５１】
以下、実験例および実施例により本発明を説明するが、本発明はこれらに限定されるものではない。
【００５２】
〔実験例〕
（ラボスケール試験による各種溶射材の摩擦特性評価）
（１）供試溶射材の作製および評価：
ＡＳＴＭ  Ｄ２７１４に記載されているＬＦＷ−１型摩擦試験機用の標準試験片であるＦＡＬＥＸ社製Ｓ−１０リング試験片（材質：ＳＡＥ４６２０スティール浸炭処理材、形状：外径φ３５ｍｍ、幅８．８ｍｍ）の表面に、下記表１に示す各種の溶射膜を被覆した（実験例１、５及び比較実験例３〜８および比較実験例１，２）。溶射膜（中間層を除く）の厚さは１５０μｍとした。溶射条件は、溶射距離１００ｍｍで一定とした。
【００５３】
実験例１、５及び比較実験例３〜６では、基材との密着性を確保するために、下地処理としてショットブラスト処理を施した後に、中間層としてＮｉ−２０Ｃｒ（以後、Ｎｉ−Ｃｒと略記）の溶射膜をプラズマ溶射によって厚さ５０μｍ被覆し、その後、下記表１に示す各種の溶射膜を被覆した。
【００５４】
比較実験例７および比較実験例８は、超高速フレーム（Ｈｉｇｈ  Ｖｅ１ｏｃｉｔｙ  Ｏｘｇｅｎ  Ｆｕｅｌ：以後、ＨＶＯＦと略記）溶射によって炭化物系溶射膜を被覆したものである。このＨＶＯＦ溶射材については、下地処理ならびに中間層の被覆を施していない。
比較実験例１は、前述した実験例１、５及び比較実験例３〜６の中間層と同一材であるＮｉ−Ｃｒ溶射膜を、プラズマ溶射によって被覆したものである。
比較実験例２は、自動車用ベルト式ＣＶＴのプーリに広く用いられている浸炭処理が施された標準リング試験片であり、溶射処理は施していない。
実験例１、５及び比較実験例３〜８および比較実験例１の溶射材については、溶射膜表面を＃１５０のダイヤ砥石で研磨した後、ＧＣ砥石による仕上げ研磨を行った。
【００５５】
下記表１中には、硬さ、気孔の面積率および表面粗さを付記した。硬さは、マイクロビッカース硬度計を用いて、荷重５０ｇ、時間１５秒の条件で測定した。面積率としては、表面の凹形状部分を気孔とみなし、光学式の３次元粗さ形状測定機（サイゴ社製ＮｅｗＶｉｅｗ５０２２）を用いて、表面から０．２μｍ以上窪んだ部位を気孔と見なし、その投影面積の合計を求め、表面全体に占める面積の割合を求めた。表面粗さ（Ｒｐｋ，Ｒａ）は、ＪＩＳ  Ｂ  ０６０１規格に準じ、触針式の表面粗さ計を用いて測定した。結果を下記表１に示す。
【００５６】
【表１】
0004732701.tif 000002
【００５７】
前述した各種の溶射処理を施したリング試験片と、相手材として自動車用ベルト式のＣＶＴの金属ベルトに用いられているブロック（材質：スティール）から切出したブロック試験片とを用いたブロック・オン・リング型の摩擦試験を実施した。試験の概略を図３に示す。試験条件を下記表２に示す。
【００５８】
【表２】
0004732701.tif 000003
【００５９】
図３を参考に具体的な試験方法を説明する。図３において、すべり速度を５００ｍｍ／ｓで一定とし荷重条件を変えた１７分間のなじみ運転の後、荷重を３３４Ｎ一定で付加（矢印Ａ方向）して、各すべり速度条件におけるμ値を測定した。
相手ブロック試験片２（ＣＶＴ用金属ベルトエレメント：接触幅６．３ｍｍ）に用いたＣＶＴ用金属ベルトのブロックには、プーリ（リング試験片４：φ３５ｍｍ）と接する端面部分に、深さ約２０μｍの溝が設けられている。摩擦試験に伴う溝高さの減少量を測定することによって、各種溶射処理のリング試験片４の相手材攻撃性についても評価した。なお、潤滑油６として、ベルト式ＣＶＴ用フルードのトヨタ自動車キャッスルオートフルードＴＣを１００ｍｌ用い、その温度を１００℃とした。
【００６０】
（２）μ−ｖ特性の比較：
実験例１、５及び比較実験例３〜８の各種溶射処理および比較実験例２の浸炭処理を施したリング試験片を用いた場合のμ値とすべり速度（ｖ）との関係（μ−ｖ特性）を、図４〜図６に示す。
なお、溶射材の中でＨｖ２３０と硬さの低い比較実験例１のＮｉ−Ｃｒ溶射材については、なじみ運転中に焼付きが発生したため、μ測定を中止した。
【００６１】
図４〜図６に示したように、実験例１、５及び比較実験例３〜８の溶射材はいずれも、比較実験例２の浸炭材に比べて、すべり速度の増加に伴うμ値の低下傾向、すなわちμ−ｖ特性の負勾配傾向が少なく、望ましい方向にあることがわかる。
【００６２】
μ−ｖ特性に関して、すべり速度５００ｍｍ／ｓ条件でのμ値（μ５００と略記）と７５ｍｍ／ｓでのμ値（μ７５と略記）との比率で定量化して、図７にまとめて示す。このμ５００／μ７５の比率が１．０に近いものほど、μ値のすべり速度依存性が少なく、優れたμ−ｖ特性を有するといえる。一方、１．０より小さくなるほど、μ−ｖ特性の負勾配傾向が強くなることを意味し、ベルト式ＣＶＴにおいては自励振動に起因して生じるスクラッチノイズを生じ易くなることが問題となる。
【００６３】
実験例の溶射材はいずれも、比較実験例２の浸炭材での値０．８７に比べて、１．０に近い値を示しており、μ値のすべり速度依存性が少なく、優れたμ−ｖ特性を有していることが分かる。
【００６４】
実験例１のＣｒ2Ｏ3溶射材および比較実験例２の浸炭材について、表面の電子顕微写真をそれぞれ図８および図９に、表面３次元形状の測定結果をそれぞれ図１０および図１１に示す。図８および図１０に示した実験例１のＣｒ2Ｏ3溶射材の表面には、気孔（凹部）が多く存在している。その他の溶射材の実験例５及び比較実験例３〜８についても、実験例１のＣｒ2Ｏ3溶射材と同様に、気孔が多く存在していた。各種材料の気孔の面積率は、表１に記載したように、材料によって大きく異なり、２〜３８％であった。一方、図９および図１１に示した比較実験例２の浸炭材には、気孔は存在していなかった。
【００６５】
前述した溶射材がすべり速度依存性の少ないμ特性を有するのは、油膜が厚くなり易い高すべり速度条件において、これらの気孔が油膜を切る方向に作用することによって、固体接触を維持できることに起因すると推察される。
【００６６】
（３）μレベルの比較：
先にμ特性を示した図４〜図６において、μレベルの観点から、実験例の各種溶射材と比較実験例２の浸炭材とを比較する。高すべり速度条件である５００ｍｍ／ｓにおけるμ値に着目すると、比較実験例２の浸炭材に比べて、図４に示した実験例１のＣｒ2Ｏ3溶射材、比較実験例３のＡｌ2Ｏ3溶射材、比較実験例４の３Ａｌ2Ｏ3・２ＳｉＯ2溶射材、図５に示した比較実験例５のＺｒＯ2溶射材、実験例５のＴｉＯ2溶射材、ならびに図６に示した比較実験例７のＣｒＣ−２５ＮｉＣｒ溶射材が、高いμ値を示すことが分かる。これらの溶射材の中でも、実験例１のＣｒ2Ｏ3溶射材において最も高いμ値が得られており、比較実験例２の浸炭材に比べて１７％高いμ値を示していた。
【００６７】
〔実施例１〜３および比較例１〕
（１）溶射処理プーリ試験片：
テーパ角１１°を有するφ１２７ｍｍのプーリに、実験例のブロック・オン・リング型摩擦試験において最も高いμ値を示し、かつ相手材攻撃性が浸炭材と同程度と少ない特性を示した実験例１のＣｒ2Ｏ3溶射膜を被覆（厚さ：１５０μｍ、溶射膜の形成範囲は、プーリのテーパ部（円錐状摺動面））した試験片を製作した。溶射プーリ試験片（円盤状回転体）の外観を図１２に示す。このプーリは、最外径のφ１２７ｍｍからφ９５ｍｍの範囲がＣＶＴ用金属ベルト端面形状に合せた１１°のテーパ面となっている。プーリ試験片の溶射膜表面は、研削加工ならびにダイヤモンドペーストを用いた研磨によって仕上げた。
【００６８】
供試プーリ試験片を下記表３に示す。実施例１は被処理プーリ基材に炭素鋼を用いたものであり、実施例２は実施例１の基材をアルミダイキャストに変えたものである。これら実施例１および実施例２のＣｒ2Ｏ3溶射プーリは、表面粗さをプラトー部の突出山部高さＲｐｋ値（ＪＩＳ規格Ｂ０６７１−２）で０．０７μｍに仕上げしたものである。
【００６９】
実施例３のＣｒ2Ｏ3溶射炭素鋼粗面プーリは、実施例１を基に研磨仕上げ工程を省略して、研削加工のみ実施したものであり、表面プラトー部の粗さがＲｐｋ値で０．６７μｍとなっている。
比較例１は、自動車用ベルト式ＣＶＴのプーリ処理として一般的な浸炭処理を施されたものであり、溶射処理は施していない。この浸炭処理品についても、実施例１および実施例２と同様に、表面の研削加工ならびにダイヤモンドペーストを用いた研磨仕上げによって、Ｒｐｋ値０．０６μｍに仕上げた。
【００７０】
【表３】
0004732701.tif 000004
【００７１】
Ｃｒ2Ｏ3溶射プーリにおいて、表面粗さの異なる実施例１および実施例３の表面粗さ形状を図１３，図１４に示す。図１３，図１４のそれぞれの表面形状を比較すると、粗さ頂部と谷部との最大高さは同程度であるが、プラトー面の粗さは研磨仕上げを施した実施例１の方が実施例３に比べて小さくなっている様子が見て取れる。
【００７２】
（２）評価：
各種のプーリ試験片（実施例１〜３および比較例１）と自動車用ＣＶＴの金属ベルト（伝動ベルト）とを用いたベルト・プーリ型摩擦試験機によって、伝達トルク容量を測定した。
入力回転数および入出力軸間荷重（＝プーリの推力と比例）を一定として、プーリに負荷する入力トルクを段階的に上げていきながら、各トルク条件での入力側プーリと出力側プーリとの回転数差、すなわちすべり率を測定した。入力トルクをある値まで増大させると、すべり率の急激な増大もしくはベルトと出カプーリとが完全にすべる現象、すなわちマクロスリップの発生が認められた。このマクロスリップが発生する直前の入力トルク値を伝達トルク容量とみなした。
【００７３】
ベルトの掛り径（プーリの軸心からベルトのロッキングエッジ部までの距離）は、入力側および出力側のいずれも５９ｍｍで一定とした。試験条件を表４に示す。
【００７４】
【表４】
0004732701.tif 000005
【００７５】
６０分間のなじみ運転後に、入力回転数１０００ｒｐｍ、２０００ｒｐｍ、３０００ｒｐｍの３つの条件において測定を実施した。この測定を３回繰返し、値の安定した２回目と３回目の平均値によって、伝達トルク特性を整理した。各供試プーリ材の試験毎に、新品の金属ベルトを用いた。潤滑油には、ベルト式ＣＶＴ用フルードのトヨタ自動車キャッスルオートフルードＴＣを供した。
また、ブロック・オン・リング型試験の場合と同様に、一連の試験に伴うＣＶＴベルト端面（プーリと接する部分）の溝深さ減少量を測定することによって、供試表面処理プーリの相手ベルトへの攻撃性を評価した。
【００７６】
（３）伝達トルク容量の比較：
実施例１および実施例２のＣｒ2Ｏ3溶射プーリ試験片および比較例１の浸炭プーリ試験片を用いた場合において、ベルト・プーリ型摩擦試験における入力回転数１０００ｒｐｍおよび３０００ｒｐｍ条件での伝達トルク特性を図１５に示す。
なお、表面粗さの大きい実施例３のＣｒ2Ｏ3溶射炭素鋼粗面プーリを用いた場合には、６０分間のなじみ運転において、相手金属ベルト端面（プーリと接する部分）の溝が無くなるほどの過大な摩耗が生じたため、試験を中止した。
【００７７】
同一の入力回転数条件において伝達トルク容量を比較すると、比較例１の浸炭プーリを用いた場合に比べて、実施例１および実施例２のＣｒ2Ｏ3の溶射膜を有するプーリでは、マクロスリップが発生する入力トルク値が大きくなっており、伝達トルク容量が増大していることが分かる。
【００７８】
回転数の伝達トルク容量に及ぼす影響に着目すると、比較例１の浸炭プーリでは、入力回転数の高い３０００ｒｐｍの方が１０００ｒｐｍ時に比べて、伝達トルク容量が低下していることが分かる。これに対して、実施例１および実施例２のＣｒ2Ｏ3溶射プーリではいずれも、入力回転数３０００ｒｐｍと１０００ｒｐｍの伝達トルク容量が概ね一致しており、伝達トルク容量の回転数依存性が少ないことが分かる。入力回転数の増加に伴い、ベルトとプーリとの間のすべり速度は増加する。溶射材の伝達トルク特性が回転数依存性が少ないのは、試験例でも言及したように、すべり速度の増加に伴うμ値の低下が少ない良好なμ−ｖ特性に起因すると考えられる。
Ｃｒ2Ｏ3溶射プーリに関して、実施例１の炭素鋼基材を用いた場合と、実施例２のアルミ基材を用いた場合を比較すると、概ね一致した特性を示している。したがって、伝達トルク特性に及ぼす基材種類の影響は小さいと判断される。また、試験終了後のプーリを観察した所、溶射膜の剥離ならびに欠け等の発生は、いずれも認められなかった。
【００７９】
（４）相手材攻撃性の比較：
一連の試験に伴う相手伝動ベルト端面の摩耗量を図１６に示す。表面粗さを突出山部高さＲｐｋ値で、０．０７μｍに仕上げた実施例１および実施例２のＣｒ2Ｏ3溶射プーリは、相手ベルト材の摩耗量が比較例１の浸炭プーリと同程度となっており、相手材攻撃性が少ない。一方、実施例３の研削仕上げのみで研磨仕上げを施していないのＲｐｋ値０．６７μｍのＣｒ2Ｏ3溶射粗面プーリを用いた場合には、前記したように、実施例１，２に比べると相手ベルトの磨耗が促進されていた。
この結果から、溶射膜の仕上げ表面粗さは、相手材に対する攻撃性を抑えるため、突出山部高さＲｐｋ値で、０．６μｍ以下とする必要があり、０．１μｍ以下とすることが特に好ましいといえる。
【００８０】
なお、本発明に係る溶射膜を有する限り、本発明は、上記実施例や実験例で例示した材料に限定されることはない、また、当該溶射膜を伝動ベルトのブロックに形成しても同様の効果が発揮される。
【図面の簡単な説明】
【００８１】
【図１】湿式ベルト式無段変速機のプーリ部の概略を示す部分断面図である。
【図２】（Ａ）は伝動ベルトの一部を示す斜視図であり、（Ｂ）はブロックを示す斜視図である。
【図３】ブロック・オン・リング型の摩擦試験の概略を示す説明図である。
【図４】μ値とすべり速度（ｖ）との関係（μ−ｖ特性）と示す図である。
【図５】μ値とすべり速度（ｖ）との関係（μ−ｖ特性）と示す図である。
【図６】μ値とすべり速度（ｖ）との関係（μ−ｖ特性）と示す図である。
【図７】各試験例とμ５００／μ７５の比率との関係を示す図である。
【図８】Ｃｒ2Ｏ3溶射膜表面の電子顕微鏡写真である。
【図９】浸炭材表面の電子顕微鏡写真である。
【図１０】表面３次元形状の測定結果を示す図である。
【図１１】表面３次元形状の測定結果を示す図である。
【図１２】溶射膜が形成されたプーリ試験片の外観を示す概略図である。
【図１３】表面粗さ形状を示す図である。
【図１４】表面粗さ形状を示す図である。
【図１５】ベルト・プーリ型摩擦試験における伝達トルク特性の結果を示す図である。
【図１６】ベルト・プーリ型摩擦試験における伝達トルク特性の結果を示す図である。
【符号の説明】
【００８２】
２０・・・入力側可変プーリ
２２・・・出力側可変プーリ
２４・・・伝動ベルト
２８，３４・・・可動回転体（円盤状回転体）
４０，５２・・・摺動面
４２，５４・・・Ｖ溝
６０・・・溶射膜
１２４・・・伝動ベルト
【図１】
0004732701.tif 000006
【図２】
0004732701.tif 000007
【図３】
0004732701.tif 000008
【図１０】
0004732701.tif 000009
【図１１】
0004732701.tif 000010
【図１２】
0004732701.tif 000011
【図１３】
0004732701.tif 000012
【図１４】
0004732701.tif 000013
【図１５】
0004732701.tif 000014
【図１６】
0004732701.tif 000015
【図４】
0004732701.tif 000016
【図５】
0004732701.tif 000017
【図６】
0004732701.tif 000018
【図７】
0004732701.tif 000019
【図８】
0004732701.tif 000020
【図９】
0004732701.tif 000021